(57)【要約】  （ａ）含フッ素単量体、  （ｂ）非フッ素非架橋性単量体、および  （ｃ）非フッ素架橋性単量体から誘導された繰り返し単位を有し、  含フッ素単量体（ａ）は、一般式：    CH2=C(−X)−C(=O)−Y−Z−Rf    （ａ−Ｉ）［式中、Xは、水素原子、一価の有機基またはハロゲン原子であり、Yは、-O-または-NH-であり、Zは、直接結合または二価の有機基であり、Rfは、炭素数１〜２０のフルオロアルキル基である。］で示される化合物であり、  非フッ素非架橋性単量体（ｂ）は  （ｂ１）環状炭化水素基含有単量体、および  （ｂ２）ホモポリマーのガラス転移点（Ｔｇ）が０℃未満である低Ｔｇ単量体を含む、含フッ素重合体を用いて、防汚性に優れる塗膜を形成することができる塗料組成物を提供する。【特許請求の範囲】
【請求項１】
（ａ）含フッ素単量体、
（ｂ）非フッ素非架橋性単量体、および
（ｃ）非フッ素架橋性単量体
から誘導された繰り返し単位を有し、
含フッ素単量体（ａ）は、一般式：
CH2=C(−X)−C(=O)−Y−Z−Rf    （ａ−Ｉ）
［式中、Xは、水素原子、一価の有機基またはハロゲン原子であり、
Yは、-O-または-NH-であり、
Zは、直接結合または二価の有機基であり、
Rfは、炭素数１〜２０のフルオロアルキル基である。］
で示される化合物であり、
非フッ素非架橋性単量体（ｂ）は
（ｂ１）環状炭化水素基含有単量体、および
（ｂ２）ホモポリマーのガラス転移点（Ｔｇ）が０℃未満である低Ｔｇ単量体
を含む、含フッ素重合体。
【請求項２】
含フッ素単量体（ａ）は、式（ａ−Ｉ）において、Ｘが水素であり、Rfの炭素数が１〜６である請求項１に記載の含フッ素重合体。
【請求項３】
環状炭化水素基含有単量体（ｂ１）において、環状炭化水素基の炭素数が４〜３０である、請求項１または２に記載の含フッ素重合体。
【請求項４】
単量体（ｂ１）において、環状炭化水素基が、シクロヘキシル基、ｔ−ブチルシクロヘキシル基、アダマンチル基、２−メチル−２−アダマンチル基、２−エチル−２−アダマンチル基、ボルニル基、イソボルニル基、ノルボルニル基、ジシクロペンタニル基、ジシクロペンテニル基、ベンジル基、フェニル基、ナフチル基、２−ｔ−ブチルフェニル基およびこれらの基から１以上の水素原子を除いた残基からなる群から選択された少なくとも１種である請求項１または２に記載の含フッ素重合体。
【請求項５】
単量体（ｂ２）は、ホモポリマーのガラス転移点が０℃未満であって、かつ、
式：
ＣＨ２＝ＣＸ２−Ｃ（＝Ｏ）−Ｙ２−Ｚ２    （ｂ２−Ｉ）
［式中、Ｘ２は、水素原子、一価の有機基またはハロゲン原子であり、
Ｙ２は、-O-または-NH-であり、
Ｚ２は、炭素数１〜３０の直鎖状または分岐鎖状の脂肪族炭化水素基である。]
で示される化合物である請求項１〜４のいずれか１項に記載の含フッ素重合体。
【請求項６】
非フッ素架橋性単量体（ｃ）は、式：
ＣＨ２＝ＣＸ３−Ｃ（＝Ｏ）−Ｙ３−Ｚ３−Ｗ３    （ｃ−Ｉ）
［式中、Ｘ３は、水素原子、メチル基、または、ハロゲン原子であり、
Ｙ３は、直接結合、-O-または-NH-であり、
Ｚ３は、直接結合または二価の有機基であり、
Ｗ３は、水酸基、エポキシ基、クロロメチル基、ブロックイソシアネート基、アミノ基、カルボキシル基、ヒドラジド基またはメラミン基である。］
で示される化合物である請求項１〜５のいずれか１項に記載の含フッ素重合体。
【請求項７】
非フッ素架橋性単量体（ｃ）が、
式（ｃ−Ｉ）においてＺ３が炭素数１〜２０の直鎖状または分岐鎖状のアルキレン基でありＷ３が水酸基である化合物と、
式（ｃ−Ｉ）においてカルボキシル基を有する化合物
との両方を含む請求項６に記載の含フッ素重合体。
【請求項８】
含フッ素重合体において、含フッ素単量体（ａ）の量が重合体に対して３０重量％以下である、請求項１〜７のいずれか１項に記載の含フッ素重合体。
【請求項９】
含フッ素重合体において、非フッ素非架橋性単量体（ｂ）の量が重合体に対して１０〜７５重量％であり、非フッ素架橋性単量体（ｃ）の量が重合体に対して１０〜７５重量％である、請求項１〜８のいずれか１項に記載の含フッ素重合体。
【請求項１０】
含フッ素重合体において、単量体（ｂ１）と単量体（ｂ２）の重量比は、１００：５〜１００：１００である、請求項１〜９のいずれか１項に記載の含フッ素重合体。
【請求項１１】
（１）請求項１〜１０のいずれか１項に記載の含フッ素重合体、および
（２）液状媒体
を含んでなる塗料組成物。
【請求項１２】
（４）硬化剤
を含んでなり、
硬化剤（４）はポリイソシアネート化合物であり、含フッ素重合体中の水酸基と、ポリイソシアネート化合物中のイソシアネート基の当量比（ＮＣＯ／ＯＨ）は、０．５〜２．５である請求項１１に記載の塗料組成物。
【請求項１３】
請求項１１または１２に記載の塗料組成物を物品に塗布する工程を含む、塗装物品の製造方法。
【請求項１４】
請求項１１または１２の塗料組成物から形成される３０μｍ以下の厚さの塗膜を有する塗装物品。
【発明の詳細な説明】
【技術分野】
【０００１】
本開示は、含フッ素重合体、塗料組成物、ならびに当該塗料組成物を用いた塗装物品の製造方法および塗装物品に関する。
【背景技術】
【０００２】
従来、金属、無機、プラスチック、木材、紙、皮革、繊維等の製品は、その表面の保護、意匠性及び機能性の付与などの目的で表面被覆が行われており、種々の塗料が開発されている。
特許第４２１３２５７号は、フルオロオレフィン１５〜８５モル％、パーフルオロアルキルアクリレート系単量体０．１〜２０モル％、およびヘミアセタールエステル２〜５０モル％などによって構成される含フッ素共重合体を使用した防汚性の塗料およびワニスを開示している。
国際公開第２０１７／１８３４０９号は、α位が水素原子である含フッ素単量体およびブチルアクリレート非フッ素単量体から誘導された繰り返し単位を有する含フッ素アクリル重合体を含む、水性塗料組成物が開示されている。
【先行技術文献】
【特許文献】
【０００３】
【特許文献１】特許第４２１３２５７号
【特許文献２】国際公開第２０１７／１８３４０９号
【発明の概要】
【発明が解決しようとする課題】
【０００４】
本開示の１つの目的は防汚性に優れる塗膜を形成することができる塗料組成物に使用するための重合体を提供することにある。
【課題を解決するための手段】
【０００５】
本開示の実施形態の例は次のとおりである。
[項１]
（ａ）含フッ素単量体、
（ｂ）非フッ素非架橋性単量体、および
（ｃ）非フッ素架橋性単量体
から誘導された繰り返し単位を有し、
含フッ素単量体（ａ）は、一般式：
CH2=C(−X)−C(=O)−Y−Z−Rf    （ａ−Ｉ）
［式中、Xは、水素原子、一価の有機基またはハロゲン原子であり、
Yは、-O-または-NH-であり、
Zは、直接結合または二価の有機基であり、
Rfは、炭素数１〜２０のフルオロアルキル基である。］
で示される化合物であり、
非フッ素非架橋性単量体（ｂ）は
（ｂ１）環状炭化水素基含有単量体、および
（ｂ２）ホモポリマーのガラス転移点（Ｔｇ）が０℃未満である低Ｔｇ単量体
を含む、含フッ素重合体。
[項２]
含フッ素単量体（ａ）は、式（ａ−Ｉ）において、Ｘが水素原子であり、Rfの炭素数が１〜６である項１に記載の含フッ素重合体。
[項３]
環状炭化水素基含有単量体（ｂ１）において、環状炭化水素基の炭素数が４〜３０である、項１または２に記載の含フッ素重合体。
[項４]
単量体（ｂ１）において、環状炭化水素基が、シクロヘキシル基、ｔ−ブチルシクロヘキシル基、アダマンチル基、２−メチル−２−アダマンチル基、２−エチル−２−アダマンチル基、ボルニル基、イソボルニル基、ノルボルニル基、ジシクロペンタニル基、ジシクロペンテニル基、ベンジル基、フェニル基、ナフチル基、２−ｔ−ブチルフェニル基およびこれらの基から１以上の水素原子を除いた残基からなる群から選択された少なくとも１種である項１または２に記載の含フッ素重合体。
[項５]
単量体（ｂ２）は、ホモポリマーのガラス転移点が０℃未満であって、かつ、
式：
ＣＨ２＝ＣＸ２−Ｃ（＝Ｏ）−Ｙ２−Ｚ２    （ｂ２−Ｉ）
［式中、Ｘ２は、水素原子、一価の有機基またはハロゲン原子であり、
Ｙ２は、-O-または-NH-であり、
Ｚ２は、炭素数１〜３０の直鎖状または分岐鎖状の脂肪族炭化水素基である。]
で示される化合物である項１〜４のいずれか１項に記載の含フッ素重合体。
[項６]
非フッ素架橋性単量体（ｃ）は、式：
ＣＨ２＝ＣＸ３−Ｃ（＝Ｏ）−Ｙ３−Ｚ３−Ｗ３    （ｃ−Ｉ）
［式中、Ｘ３は、水素原子、メチル基、または、ハロゲン原子であり、
Ｙ３は、直接結合、-O-または-NH-であり、
Ｚ３は、直接結合または二価の有機基であり、
Ｗ３は、水酸基、エポキシ基、クロロメチル基、ブロックイソシアネート基、アミノ基、カルボキシル基、ヒドラジド基またはメラミン基である。］
で示される化合物である項１〜５のいずれか１項に記載の含フッ素重合体。
[項７]
非フッ素架橋性単量体（ｃ）が、式（ｃ−Ｉ）において、
Ｚ３が炭素数１〜２０の直鎖状または分岐鎖状のアルキレン基でありＷ３が水酸基である化合物と
Ｙ３およびＺ３が直接結合でありＷ３が水酸基である化合物、またはＷ３がカルボキシル基である化合物
との両方を含む項６に記載の含フッ素重合体。
[項８]
含フッ素重合体において、含フッ素単量体（ａ）の量が重合体に対して３０重量％以下である、項１〜７のいずれか１項に記載の含フッ素重合体。
[項９]
含フッ素重合体において、非フッ素非架橋性単量体（ｂ）の量が重合体に対して１０〜７５重量％であり、非フッ素架橋性単量体（ｃ）の量が重合体に対して１０〜７５重量％である、項１〜８のいずれか１項に記載の含フッ素重合体。
[項１０]
含フッ素重合体において、単量体（ｂ２）の量が単量体（ｂ１）１００重量部に対して３〜５０重量部である、項２〜９のいずれか１項に記載の含フッ素重合体。
[項１１]
（１）項１〜１０のいずれか１項に記載の含フッ素重合体、および
（２）液状媒体
を含んでなる塗料組成物。
[項１２]
（４）硬化剤
の少なくとも１つを含んでなり、
界面活性剤（３）の量は、単量体１００重量部に対して、０.５〜２０重量部であり、
硬化剤（４）はポリイソシアネート化合物であり、含フッ素重合体中の水酸基と、ポリイソシアネート化合物中のイソシアネート基の当量比（ＮＣＯ／ＯＨ）は、０．５〜２．５である項１１に記載の塗料組成物。
[項１３]
項１１または１２に記載の塗料組成物を物品に塗布する工程を含む、塗装物品の製造方法。
[項１４]
項１１または１２の塗料組成物から形成される３０μｍ以下の厚さの塗膜を有する塗装物品。
【発明の効果】
【０００６】
本開示の含フッ素重合体を含む塗料組成物は、基材に被覆することにより、優れた撥水撥油性、防汚性および汚れ脱離性、特に、油性汚れ（例えば、オレイン酸、乳酸）に対する優れた防汚性および汚れ脱離性を付与できる。含フッ素重合体が含フッ素単量体から誘導された繰り返し単位を少量しか含まず、かつ、塗膜が薄膜の場合であっても、優れた効果を発現することができる。
【発明を実施するための形態】
【０００７】
（１）含フッ素重合体
本開示における含フッ素重合体は、（ａ）含フッ素単量体、（ｂ）非フッ素非架橋性単量体、および（ｃ）非フッ素架橋性単量体から誘導された繰り返し単位を有する。含フッ素重合体は好ましくはアクリル重合体である。含フッ素重合体は、塗料組成物のワニスまたはビヒクルを形成する。
【０００８】
（ａ）含フッ素単量体
含フッ素単量体は、フルオロアルキル基およびアクリル酸基もしくはメタクリル酸基もしくはα−置換アクリル酸基を有する重合性化合物である。「α−置換アクリル酸基」とは、アクリル酸基のα位の水素原子が、一価の有機基またはハロゲン原子などの基で置換された基を意味する。フルオロアルキル基はパーフルオロアルキル基であることが好ましく、炭素数１〜２０である。フルオロアルケニル基はパーフルオロアルケニル基であることが好ましく、炭素数２〜６である。
【０００９】
含フッ素単量体（ａ）は、一般式：
CH2=C(−X)−C(=O)−Y−Z−Rf    （ａ−Ｉ）
［式中、Xは、水素原子、一価の有機基またはハロゲン原子であり、
Yは、-O-または-NH-であり、
Zは、直接結合または二価の有機基であり、
Rfは、炭素数１〜２０のフルオロアルキル基である。］
で示される化合物である。
【００１０】
含フッ素単量体（ａ）の一般式（ａ−Ｉ）において、Ｘは水素原子、一価の有機基またはハロゲン原子である。Ｘは、水素原子、炭素数１〜２１の直鎖状または分岐鎖状のアルキル基、フッ素原子、塩素原子、臭素原子、ヨウ素原子、ＣＦＸ1Ｘ2基（但し、Ｘ1およびＸ2は、水素原子、フッ素原子、塩素原子、臭素原子またはヨウ素原子である。）、シアノ基、炭素数１〜２１の直鎖状または分岐鎖状のフルオロアルキル基、置換または非置換のベンジル基、置換または非置換のフェニル基であってよい。Ｘは、水素原子、メチル基、フッ素原子、または塩素原子であることが好ましく、水素原子であることが特に好ましい。
【００１１】
Ｙは、−Ｏ−であることが好ましい。
【００１２】
Ｚは、例えば、直接結合、炭素数１〜２０の直鎖状または分岐鎖状脂肪族基（特に、アルキレン基）、例えば、式−（ＣＨ２）ｘ−（式中、ｘは１〜１０である。）で示される基、あるいは、式−Ｒ２（Ｒ１）Ｎ−ＳＯ２−または式−Ｒ２（Ｒ１）Ｎ−ＣＯ−で示される基（式中、Ｒ１は、炭素数１〜１０のアルキル基であり、Ｒ２は、炭素数１〜１０の直鎖アルキレン基または分枝状アルキレン基である。）、あるいは、式−ＣＨ２ＣＨ（ＯＲ３）ＣＨ２−（Ａｒ−Ｏ）p−（式中、Ｒ３は、水素原子、または、炭素数１〜１０のアシル基（例えば、ホルミルまたはアセチルなど）、Ａｒは、置換基を必要により有するアリーレン基、ｐは０または１を表す。）で示される基、あるいは、式−ＣＨ２−Ａｒ−(Ｏ)ｑ−（式中、Ａｒは、置換基を必要により有するアリーレン基、ｑは０または１である。）で示される基、-(CH2)m−SO2−(CH2)n−基  または-(CH2)m−S−(CH2)n−基（但し、mは１〜１０、nは０〜１０、である）であってよい。
Ｚは、炭素数１〜１０の脂肪族基、炭素数６〜１８の芳香族基または環状脂肪族基、
-CH2CH2N(R1)SO2−基（但し、R1は炭素数１〜４のアルキル基である。）、
-CH2CH(OZ1)CH2-(Ph-O)p-基（但し、Z1は水素原子またはアセチル基、Phはフェニレン基、ｐは０または１である。）、-(CH2)n-Ph-O-基（但し、Phはフェニレン基、ｎは０〜１０である。）、-(CH2)m−SO2−(CH2)n−基または-(CH2)m−S−(CH2)n−基（但し、mは１〜１０、nは０〜１０、である）であることが好ましい。脂肪族基は、アルキレン基（特に炭素数は１〜４、例えば１または２である。）であることが好ましい。芳香族基または環状脂肪族基は、置換または非置換であってよい。S基またはSO2基はRf基に直接に結合していてよい。
【００１３】
Ｒｆ基はパーフルオロアルキル基であることが好ましい。Ｒｆ基の炭素数は、１〜２０、好ましくは１〜６、より好ましくは４〜６、特に６である。Ｒｆ基の炭素数が1〜２０である含フッ素単量体を使用してもよいが、含フッ素単量体は、Ｒｆ基が炭素数４〜６、特に６である化合物のみからなることが好ましい。Ｒｆ基の例は、−ＣＦ3、−ＣＦ2ＣＦ3、−ＣＦ2ＣＦ2ＣＦ3、−ＣＦ(ＣＦ3)2、−ＣＦ2ＣＦ2ＣＦ2ＣＦ3、−ＣＦ2ＣＦ(ＣＦ3)2、−Ｃ(ＣＦ３)3、−(ＣＦ2)4ＣＦ3、−(ＣＦ2)2ＣＦ(ＣＦ3)2、−ＣＦ2Ｃ(ＣＦ3)3、−ＣＦ(ＣＦ3)ＣＦ2ＣＦ2ＣＦ3、−(ＣＦ2)5ＣＦ3、−(ＣＦ2)3ＣＦ(ＣＦ3)2、−(ＣＦ2)4ＣＦ(ＣＦ3)2、−Ｃ8Ｆ17等である。
【００１４】
含フッ素単量体（ａ）は、式（ａ−Ｉ）において、Ｘが水素であり、Rfの炭素数が１〜６（例えば４〜６）であることが好ましい。
【００１５】
含フッ素単量体（ａ）の具体例としては、例えば以下のものを例示できるが、これらに限定されるものではない。
CH2=C(−H)−C(=O)−O−(CH2)2−Rf
CH2=C(−H)−C(=O)−O−C6H4−Rf
CH2=C(−Cl)−C(=O)−O−(CH2)2−Rf
CH2=C(−H)−C(=O)−O−(CH2)2N(−CH3)SO2−Rf
CH2=C(−H)−C(=O)−O−(CH2)2N(−C2H5)SO2−Rf
CH2=C(−H)−C(=O)−O−CH2CH(−OH)CH2−Rf
CH2=C(−H)−C(=O)−O−CH2CH(−OCOCH3)CH2−Rf
CH2=C(−H)−C(=O)−O−(CH2)2−S−Rf
CH2=C(−H)−C(=O)−O−(CH2)2−S−(CH2)2−Rf
CH2=C(−H)−C(=O)−O−(CH2)3−SO2−Rf
CH2=C(−H)−C(=O)−O−(CH2)2−SO2−(CH2)2−Rf
CH2=C(−H)−C(=O)−NH−(CH2)2−Rf
CH2=C(−CH3)−C(=O)−O−(CH2)2−Rf
CH2=C(−CH3)−C(=O)−O−C6H4−Rf
CH2=C(−CH3)−C(=O)−O−(CH2)2N(−CH3)SO2−Rf
CH2=C(−CH3)−C(=O)−O−(CH2)2N(−C2H5)SO2−Rf
CH2=C(−CH3)−C(=O)−O−CH2CH(−OH)CH2−Rf
CH2=C(−CH3)−C(=O)−O−CH2CH(−OCOCH3)CH2−Rf
【００１６】
CH2=C(−CH3)−C(=O)−O−(CH2)2−S−Rf
CH2=C(−CH3)−C(=O)−O−(CH2)2−S−(CH2)2−Rf
CH2=C(−CH3)−C(=O)−O−(CH2)3−SO2−Rf
CH2=C(−CH3)−C(=O)−O−(CH2)2−SO2−(CH2)2−Rf
CH2=C(−CH3)−C(=O)−NH−(CH2)2−Rf
CH2=C(−F)−C(=O)−O−(CH2)2−S−Rf
CH2=C(−F)−C(=O)−O−(CH2)2−S−(CH2)2−Rf
CH2=C(−F)−C(=O)−O−(CH2)2−SO2−Rf
CH2=C(−F)−C(=O)−O−(CH2)2−SO2−(CH2)2−Rf
CH2=C(−F)−C(=O)−NH−(CH2)2−Rf
CH2=C(−Cl)−C(=O)−O−(CH2)2−S−Rf
CH2=C(−Cl)−C(=O)−O−(CH2)2−S−(CH2)2−Rf
CH2=C(−Cl)−C(=O)−O−(CH2)2−SO2−Rf
CH2=C(−Cl)−C(=O)−O−(CH2)2−SO2−(CH2)2−Rf
CH2=C(−Cl)−C(=O)−NH−(CH2)2−Rf
CH2=C(−CF3)−C(=O)−O−(CH2)2−S−Rf
CH2=C(−CF3)−C(=O)−O−(CH2)2−S−(CH2)2−Rf
CH2=C(−CF3)−C(=O)−O−(CH2)2−SO2−Rf
CH2=C(−CF3)−C(=O)−O−(CH2)2−SO2−(CH2)2−Rf
CH2=C(−CF3)−C(=O)−NH−(CH2)2−Rf
CH2=C(−CF2H)−C(=O)−O−(CH2)2−S−Rf
CH2=C(−CF2H)−C(=O)−O−(CH2)2−S−(CH2)2−Rf
CH2=C(−CF2H)−C(=O)−O−(CH2)2−SO2−Rf
CH2=C(−CF2H)−C(=O)−O−(CH2)2−SO2−(CH2)2−Rf
CH2=C(−CF2H)−C(=O)−NH−(CH2)2−Rf
【００１７】
CH2=C(−CN)−C(=O)−O−(CH2)2−S−Rf
CH2=C(−CN)−C(=O)−O−(CH2)2−S−(CH2)2−Rf
CH2=C(−CN)−C(=O)−O−(CH2)2−SO2−Rf
CH2=C(−CN)−C(=O)−O−(CH2)2−SO2−(CH2)2−Rf
CH2=C(−CN)−C(=O)−NH−(CH2)2−Rf
CH2=C(−CF2CF3)−C(=O)−O−(CH2)2−S−Rf
CH2=C(−CF2CF3)−C(=O)−O−(CH2)2−S−(CH2)2−Rf
CH2=C(−CF2CF3)−C(=O)−O−(CH2)2−SO2−Rf
CH2=C(−CF2CF3)−C(=O)−O−(CH2)2−SO2−(CH2)2−Rf
CH2=C(−CF2CF3)−C(=O)−NH−(CH2)2−Rf
CH2=C(−F)−C(=O)−O−(CH2)3−S−Rf
CH2=C(−F)−C(=O)−O−(CH2)3−S−(CH2)2−Rf
CH2=C(−F)−C(=O)−O−(CH2)3−SO2−Rf
CH2=C(−F)−C(=O)−O−(CH2)3−SO2−(CH2)2−Rf
CH2=C(−F)−C(=O)−NH−(CH2)3−Rf
【００１８】
CH2=C(−Cl)−C(=O)−O−(CH2)3−S−Rf
CH2=C(−Cl)−C(=O)−O−(CH2)3−S−(CH2)2−Rf
CH2=C(−Cl)−C(=O)−O−(CH2)3−SO2−Rf
CH2=C(−Cl)−C(=O)−O−(CH2)3−SO2−(CH2)2−Rf
CH2=C(−CF3)−C(=O)−O−(CH2)3−S−Rf
CH2=C(−CF3)−C(=O)−O−(CH2)3−S−(CH2)2−Rf
CH2=C(−CF3)−C(=O)−O−(CH2)3−SO2−Rf
CH2=C(−CF3)−C(=O)−O−(CH2)3−SO2−(CH2)2−Rf
CH2=C(−CF2H)−C(=O)−O−(CH2)3−S−Rf
CH2=C(−CF2H)−C(=O)−O−(CH2)3−S−(CH2)2−Rf
CH2=C(−CF2H)−C(=O)−O−(CH2)3−SO2−Rf
CH2=C(−CF2H)−C(=O)−O−(CH2)3−SO2−(CH2)2−Rf
CH2=C(−CN)−C(=O)−O−(CH2)3−S−Rf
CH2=C(−CN)−C(=O)−O−(CH2)3−S−(CH2)2−Rf
CH2=C(−CN)−C(=O)−O−(CH2)3−SO2−Rf
CH2=C(−CN)−C(=O)−O−(CH2)3−SO2−(CH2)2−Rf
CH2=C(−CF2CF3)−C(=O)−O−(CH2)3−S−Rf
CH2=C(−CF2CF3)−C(=O)−O−(CH2)3−S−(CH2)2−Rf
CH2=C(−CF2CF3)−C(=O)−O−(CH2)3−SO2−Rf
CH2=C(−CF2CF3)−C(=O)−O−(CH2)2−SO2−(CH2)2−Rf
[上記式中、Ｒｆは、炭素数１〜２０、例えば４〜６のフルオロアルキル基である。]
【００１９】
（ｂ）非フッ素非架橋性単量体
本開示において、含フッ素重合体は非フッ素非架橋性単量体（ｂ）から誘導された繰り返し単位を有する。非フッ素非架橋性単量体（ｂ）はフッ素原子を含有しない単量体である。非フッ素非架橋性単量体（ｂ）は、１つのオレフィン性不飽和炭素−炭素二重結合（重合性基）を有し、架橋性の官能基を有しない。ここでいう架橋性の官能基とは、水酸基、エポキシ基、クロロメチル基、ブロックイソシアネート基、アミノ基、カルボキシル基、ケトン基、ヒドラジド基またはメラミン基を有しないことであってよく、特に水酸基、エポキシ基、クロロメチル基、ブロックイソシアネート基、アミノ基またはカルボキシル基をいう。
【００２０】
非フッ素非架橋性単量体（ｂ）は
（ｂ１）環状炭化水素基含有単量体、および
（ｂ２）ホモポリマーのガラス転移点（Ｔｇ）が０℃未満である低Ｔｇ単量体
を含む。非フッ素非架橋性単量体（ｂ）は単量体（ｂ１）および（ｂ２）からなってよい。非フッ素非架橋性単量体（ｂ）は好ましくは（メタ）アクリレートまたは（メタ）アクリルアミド単量体である。
【００２１】
（ｂ１）環状炭化水素基含有単量体
環状炭化水素基含有単量体（ｂ１）は、環状炭化水素基および炭素-炭素二重結合（エチレン性不飽和二重結合）を有する単量体である。環状炭化水素基含有単量体は、環状炭化水素基を有する（メタ）アクリレートであることが好ましく、特にメタクリレートであってよい。環状炭化水素基を有する（メタ）アクリレートは、（好ましくは一価の）環状炭化水素基および一価の（メタ）アクリレート基を有する化合物である。環状炭化水素基と（メタ）アクリレート基は、直接に結合していることが好ましい。環状炭化水素基の環における炭素原子が、（メタ）アクリレート基におけるエステル基に直接に結合することが好ましい。
【００２２】
環状炭化水素基は、飽和または不飽和であり、飽和であることが好ましい。環状炭化水素基は、単環基、多環基、橋かけ環基であってよく、橋架け環基が好ましい。環状基は鎖状基（例えば、直鎖状または分岐鎖状の炭化水素基）を有していてよい。
【００２３】
環状炭化水素基の炭素数は４〜３０であってよく、例えば６〜２０である。環状炭化水素基の炭素数は、１５以下であってよく、例えば１２以下または１０以下である。環状炭化水素基は脂肪族基であってよく、例えば、アルキル基である。環状炭化水素基の例としては、炭素数４〜２０、特に５〜１２の環状脂肪族基、炭素数６〜２０の芳香族基、炭素数７〜２０の芳香脂肪族基が挙げられる。
【００２４】
環状炭化水素基含有単量体（ｂ１）は、そのホモポリマーのガラス転移点が高く、５０℃以上であってよく、例えば８０℃以上、好ましくは１００℃以上、特に１２５℃以上、特別には１５０℃以上である。
【００２５】
環状炭化水素基の具体例としては、シクロヘキシル基、ｔ−ブチルシクロヘキシル基、アダマンチル基、２−メチル−２−アダマンチル基、２−エチル−２−アダマンチル基、ボルニル基、イソボルニル基、ノルボルニル基、ジシクロペンタニル基、ジシクロペンテニル基、ベンジル基、フェニル基、ナフチル基、２−ｔ−ブチルフェニル基、これらの基から１以上の水素原子を除いた残基（例えば、シクロへキシレン基、アダマンチレン基、フェニレン基、ナフチレン基等）およびこれらの置換体である基等が挙げられる。
【００２６】
環状炭化水素基含有単量体（ｂ１）は、一般式：
ＣＨ２＝ＣＡ１２−Ｃ(＝Ｏ)−Ｏ−Ａ１３  （ｂ１−Ｉ）
［式中、Ａ１２は、水素原子またはメチル基であり、
Ａ１３は、炭素数４〜３０の環状炭化水素基を含有する基である。]
で示される化合物であることが好ましい。
【００２７】
Ａ１２は、メチル基であることが特に好ましい。
Ａ１３は、環状炭化水素基であり、その例は上記で説明したとおりである。
【００２８】
環状炭化水素基含有単量体（ｂ１）の具体例としては、シクロヘキシル（メタ）アクリレート、ｔ−ブチルシクロヘキシル（メタ）アクリレート、アダマンチル（メタ）アクリレート、２−メチル−２−アダマンチル（メタ）アクリレート、２−エチル−２−アダマンチル（メタ）アクリレート、ボルニル（メタ）アクリレート、イソボルニル（メタ）アクリレート、ノルボルニル（メタ）アクリレート、ジシクロペンタニル（メタ）アクリレート、ジシクロペンテニル（メタ）アクリレート、ベンジル（メタ）アクリレート、スチレン、フェニル（メタ）アクリレート、ナフチル（メタ）アクリラートおよび２−ｔ−ブチルフェニル（メタ）アクリレート等が挙げられる。環状炭化水素基含有単量体（ｂ１）が存在することにより、薄い塗膜であっても共重合体が与える撥水性および撥油性が高くなる。
【００２９】
（ｂ２）ホモポリマーのガラス転移点（Ｔｇ）が０℃未満である低Ｔｇ単量体
低Ｔｇ単量体（ｂ２）はそのホモポリマーのガラス転移点が０℃未満である単量体である。ガラス転移点は−１０℃未満であってよく、例えば−３０℃未満、好ましくは−５０℃未満、特に−６０℃未満である。
【００３０】
低Ｔｇ単量体（ｂ２）は、炭素-炭素二重結合（エチレン性不飽和二重結合）を有する単量体である。低Ｔｇ単量体（ｂ２）は、（メタ）アクリルアミドまたは（メタ）アクリレートであることが好ましく、特にメタクリレートであってよい。
【００３１】
低Ｔｇ単量体（ｂ２）は、（好ましくは一価の）炭素数１〜３０の直鎖状または分岐鎖状の炭化水素基および一価の（メタ）アクリレート基を有する低Ｔｇ単量体（ｂ２）であることが好ましい。炭素数１〜３０の直鎖状または分岐鎖状の炭化水素基と（メタ）アクリレート基は、直接に結合していることが好ましい。環状炭化水素基の環における炭素原子が、（メタ）アクリレート基におけるエステル基に直接に結合することが好ましい。
【００３２】
低Ｔｇ単量体（ｂ２）は、ホモポリマーのガラス転移点が上記範囲のガラス転移点を有し、かつ、
式：
ＣＨ２＝ＣＸ２−Ｃ（＝Ｏ）−Ｙ２−Ｚ２    （ｂ２−Ｉ）
［式中、Ｘ２は、水素原子、一価の有機基またはハロゲン原子であり、
Ｙ２は、-O-または-NH-であり、
Ｚ２は、炭化水素基である。］
で示される化合物であることが好ましい。
Ｘ２は水素原子、メチル基、または、フッ素原子以外のハロゲン原子（例えば、塩素原子、臭素原子およびヨウ素原子）であることが好ましい。
Ｚ２は炭素数１〜３０、特に２〜１５の炭化水素基（例えば、直鎖状または分岐鎖状の炭化水素基（例えば脂肪族炭化水素基、特にアルキル基））であることが好ましい。
【００３３】
低Ｔｇ単量体（ｂ２）は、ホモポリマーのガラス転移点が上記範囲のガラス転移点を有し、かつ、炭素数２〜１５の直鎖状または分岐鎖状の炭化水素基を有する（メタ）アクリレートエステルであってよい。例えば、低Ｔｇ単量体（ｂ２）単量体は、ホモポリマーのガラス転移点が上記範囲のガラス転移点を有し、かつ、一般式：
ＣＨ２＝ＣＡ２１ＣＯＯＡ２2    （ｂ２−ＩＩ）
［式中、Ａ２1は、水素原子、メチル基、または、フッ素原子以外のハロゲン原子（例えば、塩素原子、臭素原子およびヨウ素原子）であり、
Ａ２2は、炭素数２〜１５の直鎖状または分岐鎖状の炭化水素基である。］
で示される化合物であってよい。炭素数２〜１５の直鎖状または分岐鎖状の炭化水素基は、ＣｎＨ２ｎ＋１（ｎ＝２〜１５）によって表されるアルキル基であることが好ましい。例えば、低Ｔｇ単量体（ｂ２）は、ホモポリマーのガラス転移点が上記範囲のガラス転移点を有し、かつ、式（ｂ２−ＩＩ）において、Ａ２１が水素原子でありＡ２２の炭素数が２〜１１（好ましくは３〜１０、例えば４〜９）の直鎖状アルキル基であるアクリレートまたはＡ２１がメチル基でありＡ２２の炭素数が７〜１４（好ましくは８〜１３、例えば９〜１２）の直鎖状アルキル基であるメタクリレートであってよい。
【００３４】
低Ｔｇ単量体（ｂ２）の具体例としては、エチルアクリレート、プロピルアクリレート、ブチルアクリレート、ペンチルアクリレート、ヘキシルアクリレート、へプチルアクリレート、オクチルアクリレート、ノニルアクリレート、デシルアクリレート、ウンデシルアクリレート、ラウリルアクリレート、２-エチルヘキシルアクリレート、２−（２−エトキシエトキシ)エチルアクリレート、イソアミルアクリレート、テトラヒドロフルフリルアクリレート、イソデシルアクリレート、イソオクチルアクリレート、トリデシルアクリレート、エトキシ-ジエチレングリコールアクリレート、メトキシ-トリエチレングルコールアクリレート、フェノキシエチルアクリレート、フェノキシ-ポリエチレングリコールアクリレート（ｎ＝約２）、メトキシポリエチレンングリコールアクリレート（ｎ＝４〜１３）などのアクリレート；ヘキシルメタクリレート、ヘプチルメタクリレート、オクチルメタクリレート、ノニルメタクリレート、デシルメタクリレート、ウンデシルメタクリレート、ラウリルメタクリレート、トリデシルメタクリレート、テトラデシルメタクリレート、2−エトキシエチルメタクリレート、メトキシポリエチレンングリコールメタクリレート（ｎ＝４〜１３）などのメタクリレートなどが挙げられる。
【００３５】
（ｃ）非フッ素架橋性単量体
非フッ素架橋性単量体（ｃ）は非フッ素架橋性（メタ）アクリレートまたは（メタ）アクリルアミド単量体であることが好ましい。
【００３６】
非フッ素架橋性単量体（ｃ）は、反応性基を有する（メタ）アクリレートまたは（メタ）アクリルアミドであることが好ましい。反応性基は、活性水素含有基または活性水素反応性基、例えば、水酸基、エポキシ基、クロロメチル基、ブロックイソシアネート基、アミノ基、カルボキシル基、ケトン基、ヒドラジド基およびメラミン基であることが好ましい。非フッ素架橋性単量体（ｃ）は、活性水素含有単量体（例えば、水酸基、アミノ基、カルボキシル基、ケトン基、ヒドラジド基および／またはメラミン基を有する単量体）または活性水素反応性基含有単量体（例えば、エポキシ基、クロロメチル基、ブロックイソシアネート基、カルボキシル基および／またはヒドラジド基を有する単量体）であることが好ましく、活性水素含有単量体であることがより好ましい。特に好ましい反応性基は、水酸基である。
【００３７】
非フッ素架橋性単量体（ｃ）は、一般式：
ＣＨ２＝ＣＸ３−Ｃ（＝Ｏ）−Ｙ３−Ｚ３−Ｗ３    （ｃ−Ｉ）
［式中、Ｘ３は、水素原子、メチル基、または、フッ素原子以外のハロゲン原子（例えば、塩素原子、臭素原子およびヨウ素原子）であり、
Ｙ３は、直接結合、-O-または-NH-であり、
Ｚ３は、直接結合または二価の有機基であり、
Ｗ３は、水酸基、エポキシ基、クロロメチル基、ブロックイソシアネート基、アミノ基、カルボキシル基、ケトン基、ヒドラジド基またはメラミン基である。］
で示される化合物であることが好ましい。
【００３８】
非フッ素架橋性単量体（ｃ）は、一般式：
ＣＨ２＝ＣＸ３−Ｃ（＝Ｏ）−Ｙ３−Ｚ３−ＯＨ    （ｃ−ＩＩ）
［式中、Ｘ３は、水素原子、メチル基、または、フッ素原子以外のハロゲン原子（例えば、塩素原子、臭素原子およびヨウ素原子）であり、
Ｙ３は、直接結合、-O-または-NH-であり、
Ｚ３は、直接結合または二価の有機基である。]
で示される化合物であることが特に好ましい。
Ｚ３は、例えば、炭素数１〜２０の直鎖状または分岐鎖状脂肪族基（特に、アルキレン基）、例えば、式−（ＣＨ２）ｘ−（式中、ｘは１〜１０である。）で示される基であってよい。
非フッ素架橋性単量体（ｃ）としては、例えば、Ｎ−メチロール(メタ)アクリルアミド、Ｎ―2-プロパロール(メタ)アクリルアミド、N-ブチロール（メタ）アクリルアミド、ヒドロキシエチル(メタ)アクリレート、４−ヒドロキシブチル(メタ)アクリレート、ポリエチレングリコール（メタ）アクリレート、ポリプロピレングリコール（メタ）アクリレート、（メタ）アクリル酸、ジアセトン(メタ)アクリルアミド、３−クロロ−２−ヒドロキシプロピル(メタ)アクリレート、2-アセトアセトキシエチル（メタ）アクリレート、グリシジル(メタ)アクリレートなどが例示される。非フッ素架橋性単量体（ｃ）は水酸基含有単量体（例えばＮ−メチロール(メタ)アクリルアミド）および／またはカルボキシル基含有単量体（例えば（メタ）アクリル酸）を含むことが好ましい。なお、カルボキシル基は塩基により一部または全てが中和されていてもよい。中和のための塩基として、水酸化ナトリウム、炭酸水素ナトリウムなどの無機塩基を用いてもよいし、アミン類（例えばアルキルアミン）などの有機塩基を用いてもよい。
【００３９】
非フッ素架橋性単量体（ｃ）は、式（ｃ−Ｉ）において、
Ｚ３が炭素数１〜２０の直鎖状または分岐鎖状のアルキレン基でありＷ３が水酸基である化合物と
カルボキシル基を有する化合物（例えば、Ｙ３およびＺ３が直接結合でありＷ３が水酸基である化合物、またはＷ３がカルボキシル基である化合物）
との両方を含んでいてもよい。
【００４０】
（ｄ）他の単量体
単量体（ａ）〜（ｃ）以外の他の単量体（ｄ）は、フッ素を含有しないことが好ましい。他の単量体（ｃ）として、ハロゲン化オレフィン、（メタ）アクリルアミド、エチレン、酢酸ビニル、アクリロニトリル、スチレン、メトキシポリエチレングリコール（メタ）アクリレート、メトキシポリプロピレングリコール（メタ）アクリレート、およびビニルアルキルエーテルが含まれる。
【００４１】
ハロゲン化オレフィン単量体（ハロゲン化オレフィン）は、フッ素原子を有しないことが好ましい。ハロゲン化オレフィンは、１〜１０の塩素原子、臭素原子またはヨウ素原子で置換されている炭素数２〜２０のオレフィンであることが好ましい。ハロゲン化オレフィンは、炭素数２〜２０の塩素化オレフィン、特に１〜５の塩素原子を有する炭素数２〜５のオレフィンであることが好ましい。ハロゲン化オレフィンの好ましい具体例は、ハロゲン化ビニル、例えば塩化ビニル、臭化ビニル、ヨウ化ビニル、ハロゲン化ビニリデン、例えば塩化ビニリデン、臭化ビニリデン、ヨウ化ビニリデンである。塩化ビニルおよび塩化ビニリデンが好ましく、塩化ビニルが特に好ましい。
【００４２】
単量体（ａ）、（ｂ１）、（ｂ２）、（ｃ）および（ｄ）のそれぞれは、単独であってよく、あるいは２種以上の組合せであってもよい。
【００４３】
本開示の塗料組成物において、フッ素を含む重合体は含フッ素重合体のみであることが好ましい。含フッ素重合体は、ポリエチレンオキサイド基、特にポリアルキレンオキサイド基を有しないことが好ましい。
【００４４】
単量体（ａ）の量は、重合体に対して、３０重量％以下であってよく、例えば２７重量％以下、２５重量％以下、２０重量％以下などであってよい。単量体（ａ）の量は、重合体に対して、１％以上であってよく、例えば３％以上、５％以上、８％以上、１０％以上などであってよい。例えば、単量体（ａ）の量は、重合体に対して、１〜３０重量％であってよい。特に３〜２５重量％、例えば５〜２０重量％であってよい。
単量体（ｂ）の量は、重合体に対して、１０〜７５重量％以上であってよく、好ましくは２０〜６５重量％、例えば２５〜５５重量％である。
単量体（ｃ）の量は、重合体に対して、１０〜７５重量％以上であってよく、好ましくは２０〜６５重量％、例えば２５〜５５重量％である。カルボキシル基含有単量体（例えば、アクリル酸）の量は、重合体に対して、０〜１０重量％であってよく、例えば０.５〜８重量％である。
単量体（ｄ）の量は、重合体に対して、２５重量％以上、好ましくは１０重量％以下、例えば０〜５重量％であってよい。
【００４５】
単量体（ａ）と単量体（ｂ）の重量比は、１００：５０〜１００：１０００、好ましくは１００：１００〜１００：５００、例えば１００：２００〜１００：５００であってよい。
単量体（ｂ）と単量体（ｃ）の重量比は、１００：２０〜１００：５００、好ましくは１００：４０〜１００：３００、例えば１００：６０〜１００：２００であってよい。
単量体（ｂ１）と単量体（ｂ２）の重量比は、１００：５〜１００：１００、好ましくは１００：１０〜１００：７５、例えば１００：１５〜１００：５０であってよい。
【００４６】
含フッ素重合体（固形分）の量は、塗料組成物に対して、約０．０１〜６０重量％、好ましくは約０．１〜４０重量％、特に好ましくは約５〜３５重量％の量であってよい。含フッ素重合体は、有機溶媒に溶解した溶液の形態で存在しても水系分散体の形態で存在してもよい。
【００４７】
含フッ素重合体の重量平均分子量は、５０００〜５０００００であってよい。重量平均分子量は、ゲルパーミエーションクロマトグラフィーによりポリスチレン換算で求めた値である。含フッ素重合体は、ランダム共重合体またはブロック共重合体であってよいが、ランダム共重合体であることが好ましい。
【００４８】
含フッ素重合体のガラス転移点（Ｔｇ）は、限定されるわけではないが、−３０〜８０℃であってよく、例えば−２０〜５０℃である。ガラス転移点は示差走査熱量計（ＤＳＣ）法により測定される。
【００４９】
含フッ素重合体は、限定されるわけではないが、水酸基価が２〜２００ｍｇＫＯＨ／ｇであってよく、例えば４〜１００ｍｇＫＯＨ／ｇである。
【００５０】
本明細書において、「（メタ）アクリレート」とは、アクリレートまたはメタクリレートを意味し、「（メタ）アクリルアミド」とは、一般に、アクリルアミドまたはメタクリルアミドを意味する。「（メタ）アクリレート」および「（メタ）アクリルアミド」は、α位が水素原子およびメチル基以外の他の基（例えば、一価の有機基（例示すれば、炭素数２〜１０の炭化水素基）またはハロゲン原子（例示すれば、塩素原子および臭素原子））で置換されている化合物をも含んでよい。
【００５１】
塗料組成物は、
（１）含フッ素重合体、および
（２）液状媒体
を含んでなる。
塗料組成物は、さらに、
（３）界面活性剤、および
（４）硬化剤
の少なくとも１つを含んでよい。
塗料組成物は、さらに（５）他の成分を含んでもよい。
【００５２】
（２）液状媒体
塗料組成物は、含フッ素重合体および液状媒体を含んでなる。液状媒体は非水性媒体および／または水性媒体であってよい。本明細書において、「水性媒体」とは、水のみからなる媒体、および水に加えて有機溶剤（有機溶剤の量は、水１００重量部に対して、８０重量部以下、例えば０．１〜５０重量部、特に５〜３０重量部である。）をも含有する媒体を意味する。
液状媒体の量は、塗料組成物に対して、２０〜９９重量％、例えば４０〜９５重量％であってよい。
【００５３】
水性媒体は、含フッ素重合体を重合により製造した後に、添加してもよい。例えば、単量体を有機溶媒の存在下で重合して、含フッ素重合体を製造した後に、水を添加、有機溶媒を留去する。有機溶媒は留去しなくてもよい。界面活性剤は、重合前または重合後に添加してよく、あるいは添加しなくてもよい。界面活性剤を添加しない場合にも、含フッ素重合体が水性媒体に良好に分散した水性分散液が得られる。
【００５４】
（３）界面活性剤
塗料組成物は、水性分散液である場合に、界面活性剤を含んでもよい。界面活性剤は、ノニオン性界面活性剤およびカチオン性界面活性剤およびアニオン界面活性剤の少なくとも１種を含む。さらに、界面活性剤は、両性界面活性剤を含んでもよい。また、界面活性剤を含有しなくてもよい。
塗料組成物は、水性分散液である場合に、一般に、界面活性剤を含む。塗料組成物は水溶液である場合に、一般に、界面活性剤を含まない。
【００５５】
ノニオン性界面活性剤は、オキシアルキレン基を有するノニオン性界面活性剤である。オキシアルキレン基におけるアルキレン基の炭素数は、２〜１０であることが好ましい。ノニオン性界面活性剤の分子におけるオキシアルキレン基の数は、一般に、２〜１００であることが好ましい。
ノニオン性界面活性剤は、直鎖状および／または分岐鎖状の脂肪族（飽和および／または不飽和）基のアルキレンオキシド付加物、直鎖状および／または分岐鎖状脂肪酸（飽和および／または不飽和）のポリアルキレングリコールエステル、ポリオキシエチレン（POE）／ポリオキシプロピレン（POP）共重合体（ランダム共重合体またはブロック共重合体）、アセチレングリコールのアルキレンオキシド付加物等であってよい。これらの中で、アルキレンオキシド付加部分およびポリアルキレングリコール部分の構造がポリオキシエチレン（POE）またはポリオキシプロピレン（POP）またはPOE/POP共重合体（ランダム共重合体であってもブロック共重合体であってよい）であるものが好ましい。
また、ノニオン性界面活性剤は、環境上の問題（生分解性、環境ホルモンなど）から芳香族基を含まない構造が好ましい。
【００５６】
カチオン性界面活性剤は、アミド基を有しない化合物であることが好ましい。
【００５７】
カチオン性界面活性剤は、アミン塩、４級アンモニウム塩、オキシエチレン付加型アンモニウム塩であってよい。カチオン性界面活性剤の具体例としては、特に限定されないが、アルキルアミン塩、アミノアルコール脂肪酸誘導体、ポリアミン脂肪酸誘導体、イミダゾリン等のアミン塩型界面活性剤、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウム等の４級アンモニウム塩型界面活性剤等が挙げられる。
【００５８】
カチオン性界面活性剤の具体例には、ドデシルトリメチルアンモニウムアセテート、トリメチルテトラデシルアンモニウムクロライド、ヘキサデシルトリメチルアンモニウムブロマイド、トリメチルオクタデシルアンモニウムクロライド、（ドデシルメチルベンジル）トリメチルアンモニウムクロライド、ベンジルドデシルジメチルアンモニウムクロライド、メチルドデシルジ（ヒドロポリオキシエチレン）アンモニウムクロライド、ベンジルドデシルジ（ヒドロポリオキシエチレン）アンモニウムクロライド、Ｎ−［２−（ジエチルアミノ）エチル］オレアミド塩酸塩が包含される。
【００５９】
アニオン性界面活性剤の例としては、脂肪酸塩（脂肪酸の炭素数は例えば８〜３０である）、スルホン酸塩（例えば、アルキルスルホン酸、アルキルベンゼンスルホン酸塩（アルキル基の炭素数は例えば８〜３０である。））、硫酸エステル塩（例えば、アルキル硫酸エステル塩（アルキル基の炭素数は例えば８〜３０である。）が挙げられる。
アニオン性界面活性剤の例は、ラウリル硫酸ナトリウム、ラウリル硫酸トリエタノールアミン、ポリオキシエチレンラウリルエーテル硫酸ナトリウム、ポリオキシエチレンノニルフェニルエーテル硫酸ナトリウム、ポリオキシエチレンラウリルエーテル硫酸トリエタノールアミン、ココイルサルコシンナトリウム、ナトリウムＮ−ココイルメチルタウリン、ポリオキシエチレンヤシアルキルエーテル硫酸ナトリウム、ジエーテルヘキシルスルホコハク酸ナトリウム、α−オレフィンスルホン酸ナトリウム、ラウリルリン酸ナトリウム、ポリオキシエチレンラウリルエーテルリン酸ナトリウム等が包含される。
【００６０】
両性界面活性剤としては、アラニン類、イミダゾリニウムベタイン類、アミドベタイン類、酢酸ベタイン等が挙げられ、具体的には、ラウリルベタイン、ステアリルベタイン、ラウリルカルボキシメチルヒドロキシエチルイミダゾリニウムベタイン、ラウリルジメチルアミノ酢酸ベタイン、脂肪酸アミドプロピルジメチルアミノ酢酸ベタイン等が挙げられる。
【００６１】
ノニオン性界面活性剤、カチオン性界面活性剤、アニオン性界面活性剤、および両性界面活性剤のそれぞれが１種または２以上の組み合わせであってよい。
界面活性剤はアニオン性界面活性剤および／またはノニオン性界面活性剤であることが好ましい。アニオン性界面活性剤とノニオン性界面活性剤との組み合わせが好ましい。
界面活性剤は、単量体１００重量部に対して、０〜２５重量部、例えば０.５〜２０重量部の範囲で用いてよい。
本開示において、界面活性剤を使用しない場合にも、含フッ素重合体の分散液、特に水性分散液を形成できる。
【００６２】
［含フッ素重合体の製造方法］
本開示における含フッ素重合体は通常の重合方法の何れでも製造でき、また重合反応の条件も任意に選択できる。このような重合方法として、溶液重合、懸濁重合、乳化重合が挙げられる。
【００６３】
溶液重合では、重合開始剤の存在下で、単量体を有機溶媒に溶解させ、窒素置換後、３０〜１２０℃の範囲で１〜１０時間、加熱撹拌する方法が採用される。重合開始剤としては、例えばアゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートなどが挙げられる。重合開始剤は単量体１００重量部に対して、０.０１〜２０重量部、例えば０.０１〜１０重量部の範囲で用いられる。
【００６４】
有機溶媒は、単量体に不活性でこれらを溶解するものであり、例えば、エステル（例えば、炭素数２〜３０のエステル、具体的には、酢酸エチル、酢酸ブチル）、ケトン（例えば、炭素数２〜３０のケトン、具体的には、メチルエチルケトン、ジイソブチルケトン）、アルコール（例えば、炭素数１〜３０のアルコール、具体的には、イソプロピルアルコール）であってよい。有機溶媒の具体例としては、アセトン、クロロホルム、ＨＣＨＣ２２５、イソプロピルアルコール、ペンタン、ヘキサン、ヘプタン、オクタン、シクロヘキサン、ベンゼン、トルエン、キシレン、石油エーテル、テトラヒドロフラン、１,４−ジオキサン、メチルエチルケトン、メチルイソブチルケトン、ジイソブチルケトン、酢酸エチル、酢酸ブチル、１,１,２,２−テトラクロロエタン、１,１,１−トリクロロエタン、トリクロロエチレン、パークロロエチレン、テトラクロロジフルオロエタン、トリクロロトリフルオロエタンなどが挙げられる。有機溶媒は単量体の合計１００重量部に対して、１０〜２０００重量部、例えば、５０〜１０００重量部の範囲で用いられる。
【００６５】
乳化重合では、重合開始剤および乳化剤の存在下で、単量体を水中に乳化させ、窒素置換後、５０〜８０℃の範囲で１〜１０時間、撹拌して重合させる方法が採用される。重合開始剤は、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、アゾビスイソブチルアミジン−二塩酸塩、アゾビスイソブチロニトリル、過酸化ナトリウム、過硫酸カリウム、過硫酸アンモニウムなどの水溶性のものやアゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートなどの油溶性のものが用いられる。重合開始剤は単量体１００重量部に対して、０.０１〜１０重量部の範囲で用いられる。
【００６６】
放置安定性の優れた重合体水分散液を得るためには、高圧ホモジナイザーや超音波ホモジナイザーのような強力な破砕エネルギーを付与できる乳化装置を用いて、単量体を水中に微粒子化して重合することが望ましい。また、乳化剤としてはアニオン性、カチオン性あるいはノニオン性の各種乳化剤を用いることができ、単量体１００重量部に対して、０.５〜２０重量部の範囲で用いられる。アニオン性および／またはノニオン性および／またはカチオン性の乳化剤を使用することが好ましい。単量体が完全に相溶しない場合は、これら単量体に充分に相溶させるような相溶化剤、例えば、水溶性有機溶媒や低分子量の単量体を添加することが好ましい。相溶化剤の添加により、乳化性および共重合性を向上させることが可能である。
【００６７】
水溶性有機溶媒としては、アセトン、メチルエチルケトン、酢酸エチル、プロピレングリコール、ジプロピレングリコールモノメチルエーテル、ジプロピレングリコール、トリプロピレングリコール、エタノールなどが挙げられ、水１００重量部に対して、１〜５０重量部、例えば１０〜４０重量部の範囲で用いてよい。また、低分子量の単量体としては、メチルメタクリレート、グリシジルメタクリレート、２,２,２−トリフルオロエチルメタクリレートなどが挙げられ、単量体の総量１００重量部に対して、１〜５０重量部、例えば１０〜４０重量部の範囲で用いてよい。
【００６８】
重合においては、連鎖移動剤を使用してもよい。連鎖移動剤の使用量に応じて、重合体の分子量を変化させることができる。連鎖移動剤の例は、ラウリルメルカプタン、チオグリコール、チオグリセロールなどのメルカプタン基含有化合物（特に、（例えば炭素数１〜３０の）アルキルメルカプタン）、次亜リン酸ナトリウム、亜硫酸水素ナトリウムなどの無機塩などである。連鎖移動剤の使用量は、単量体の総量１００重量部に対して、０．０１〜１０重量部、例えば０．１〜５重量部の範囲で用いてよい。
【００６９】
本開示の塗料組成物は、溶液、エマルション（特に、水性分散液）またはエアゾールの形態であってよいが、水性分散液であることが好ましい。塗料組成物は、重合体（表面処理剤の活性成分）および媒体（特に、液状媒体、例えば、有機溶媒および／または水）を含んでなる。媒体の量は、例えば、塗料組成物に対して、５〜９９．９重量％、特に１０〜８０重量％であってよい。
塗料組成物において、重合体の濃度は、０．０１〜９５重量％、例えば５〜５０重量％であってよい。
【００７０】
含フッ素重合体を乳化重合法または溶液重合法により製造することが好ましい。
含フッ素重合体を重合により製造した後に、水（または水性媒体）を添加して、含フッ素重合体を水に分散させることが好ましい。
水（または水性媒体）は、含フッ素重合体を重合により製造した後に、添加してもよい。例えば、単量体を有機溶媒の存在下で重合して、含フッ素重合体を製造した後に、重合体混合物に水を添加して、有機溶媒を留去して、含フッ素重合体を水に分散させてよい。有機溶媒は留去しなくてもよい。界面活性剤は、重合前または重合後に添加してよく、あるいは添加しなくてもよい。界面活性剤を添加しない場合にも、良好な水性分散液が得られる。
【００７１】
塗料組成物は、（４）硬化剤（活性水素反応性化合物または活性水素含有化合物）を含んでよい。一般に、含フッ素重合体を製造した後に、硬化剤（４）を加える。
【００７２】
（４）硬化剤
含フッ素重合体を良好に硬化させるように、塗料組成物は、硬化剤（架橋剤）を含むことが好ましい。非フッ素架橋性単量体（ｃ）は活性水素含有単量体または活性水素反応性基含有単量体であるので、含フッ素重合体は、活性水素または活性水素反応性基を有する。硬化剤は、含フッ素重合体の活性水素または活性水素反応性基と反応するように、活性水素反応性化合物または活性水素含有化合物である。
活性水素反応性化合物の例は、ポリイソシアネート化合物、エポキシ化合物、クロロメチル基含有化合物、カルボキシル基含有化合物およびヒドラジド化合物である。
活性水素含有化合物の例は、水酸基含有化合物、アミノ基含有化合物およびカルボキシル基含有化合物、ケトン基含有化合物、ヒドラジド化合物およびメラミン化合物である。
【００７３】
硬化剤はポリイソシアネート化合物であることが好ましい。
ポリイソシアネート化合物は、１分子中にイソシアネート基を２個以上有する化合物である。ポリイソシアネート化合物は、架橋剤として働く。ポリイソシアネート化合物の例は、脂肪族ポリイソシアネート、脂環族ポリイソシアネート、芳香脂肪族ポリイソシアネート、芳香族ポリイソシアネート及びこれらポリイソシアネートの誘導体などを挙げることができる。
【００７４】
脂肪族ポリイソシアネートの例は、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−または２，２，４−トリメチルヘキサメチレンジイソシアネート、２，６−ジイソシアナトメチルカプロエートの脂肪族ジイソシアネート、およびリジンエステルトリイソシアネート、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどの脂肪族トリイソシアネートなどである。
【００７５】
脂環族ポリイソシアネートの例は、脂環族ジイソシアネートおよび脂環族トリイソシアネートなどである。脂環族ポリイソシアネートの具体例は、１，３−シクロペンテンジイソシアネート、３−イソシアナトメチル−３，５，５−トリメチルシクロヘキシルイソシアネート（イソホロンジイソシアネート）、１，３，５−トリイソシアナトシクロヘキサンである。
【００７６】
芳香脂肪族ポリイソシアネートの例は、芳香脂肪族ジイソシアネートおよび芳香脂肪族トリイソシアネートである。芳香脂肪族ポリイソシアネートの具体例は、１，３−もしくは１，４−キシリレンジイソシアネートまたはその混合物、１，３−または１，４−ビス（１−イソシアナト−１−メチルエチル）ベンゼン（テトラメチルキシリレンジイソシアネート）もしくはその混合物、１，３，５−トリイソシアナトメチルベンゼンである。
【００７７】
芳香族ポリイソシアネートの例は、芳香族ジイソシアネート、芳香族トリイソシアネート、芳香族テトライソシアネートである。芳香族ポリイソシアネートの具体例は、
ｍ−フェニレンジイソシアネート、ｐ−フェニレンジイソシアネート、４，４’−ジフェニルジイソシアネート、１，５−ナフタレンジイソシアネート、２，４’−または４，４’−ジフェニルメタンジイソシアネートもしくはその混合物、２，４−または２，６−トリレンジイソシアネートもしくはその混合物、トリフェニルメタン−４，４’，４’’−トリイソシアネート、および４，４’−ジフェニルメタン−２，２’，５，５’−テトライソシアネートなどである。
【００７８】
ポリイソシアネートの誘導体は、例えば、上記したポリイソシアネート化合物のダイマー、トリマー、ビウレット、アロファネート、カルボジイミド、ウレトジオン、ウレトイミン、イソシアヌレート、イミノオキサジアジンジオン等の各種誘導体を挙げることができる。
【００７９】
これらポリイソシアネートは、１種で又は２種以上を組合せて使用することができる。
ポリイソシアネート化合物として、ポリイソシアネート化合物のイソシアネート基をブロック剤でブロックした化合物であるブロック化ポリイソシアネート化合物を使用することもできる。
【００８０】
イソシアネート化合物はブロック剤によりブロックされていてよい。ブロック剤は、遊離のイソシアネート基を封鎖するものである。ブロック化ポリイソシアネート化合物は、例えば、１００℃以上、好ましくは１３０℃以上に加熱することにより、イソシアネート基が再生し、水酸基と容易に反応することができる。ブロック剤の例は、フェノール系化合物、ラクタム系化合物、脂肪族アルコール系化合物、オキシム系化合物などである。
【００８１】
ポリイソシアネート化合物は、単独で又は２種以上を組合せて使用することができる。
【００８２】
活性水素反応性化合物であるエポキシ化合物は、エポキシ基を有する化合物である。エポキシ化合物の例は、ポリオキシアルキレン基を有するエポキシ化合物、例えば、ポリグリセロールポリグリシジルエーテルおよびポリプロピレングリコールジグリシジルエーテル；ならびにソルビトールポリグリシジルエーテルなどである。
【００８３】
活性水素反応性化合物であるクロロメチル基含有化合物はクロロメチル基を有する化合物である。クロロメチル基含有化合物の例は、クロロメチルポリスチレンなどである。
【００８４】
活性水素反応性化合物であるカルボキシル基含有化合物はカルボキシル基を有する化合物である。カルボキシル基含有化合物の例は、(ポリ)アクリル酸、(ポリ)メタクリル酸などである。
【００８５】
活性水素反応性化合物であるヒドラジド化合物はヒドラジド基を有する化合物であり、ヒドラジド化合物の例は、ヒドラジン、カルボヒドラジド、アジピン酸ヒドラジドなどである。
【００８６】
活性水素含有化合物であるケトン基含有化合物はケトン基を有する化合物である。ケトン基含有化合物の例は、（ポリ）ジアセトンアクリルアミド、ジアセトンアルコールなどである。
【００８７】
活性水素含有化合物であるメラミン化合物の例は、メラミン由来構造を有する化合物であり、メラミン樹脂、メチルエーテル化メラミン樹脂などである。
【００８８】
含フッ素重合体中の活性水素または活性水素反応性基（特に水酸基）と、硬化剤中の活性水素または活性水素反応性基との当量比（特にポリイソシアネート化合物中のイソシアネート基の当量比（ＮＣＯ／ＯＨ））は、０．５〜２．５であってよく、例えば０．５〜２．３あり、０．８〜２．０が好ましく、１．１〜１．８がより好ましい。
【００８９】
（５）他の成分
塗料組成物は、上記成分（１）〜（４）以外の他の成分（５）を含んでよい。一般に、含フッ素重合体を製造した後に、他の成分（５）を加える。他の成分の例は、非フッ素撥水性化合物である。
【００９０】
非フッ素撥水性化合物
塗料組成物は、フッ素原子を含まない撥水性化合物（非フッ素撥水性化合物）を含有することがある。
非フッ素撥水性化合物は、非フッ素アクリレート重合体、飽和または不飽和の炭化水素化合物、またはシリコーン系化合物であってよい。
【００９１】
非フッ素アクリレート重合体は、１種類の非フッ素（メタ）アクリレート単量体によって構成される単独重合体、あるいは少なくとも２種類の非フッ素（メタ）アクリレート単量体によって構成される共重合体、あるいは少なくとも１種類の非フッ素（メタ）アクリレート単量体および少なくとも１種類の他の非フッ素単量体（エチレン性不飽和化合物、例えば、エチレン、ビニル系単量体）によって構成される共重合体である。
非フッ素アクリレート重合体を構成する非フッ素（メタ）アクリレート単量体は、一般式：
ＣＨ２＝ＣＡ−Ｔ
［式中、Ａは、水素原子、メチル基、または、フッ素原子以外のハロゲン原子（例えば、塩素原子、臭素原子およびヨウ素原子）であり、
Ｔは、水素原子、炭素数１〜３０の鎖状または環状の炭化水素基、またはエステル結合を有する鎖状または環状の炭素数１〜３１の有機基である。］
で示される化合物である。
【００９２】
炭素数１〜３０の鎖状または環状の炭化水素基の例は、炭素数１〜３０の直鎖または分岐の脂肪族炭化水素基、炭素数４〜３０の環状脂肪族基、炭素数６〜３０の芳香族炭化水素基、炭素数７〜３０の芳香脂肪族炭化水素基である。
【００９３】
エステル結合を有する鎖状または環状の炭素数１〜３１の有機基の例は、-C(=O)-O-Qおよび-O-C(=O)-Q（ここで、Ｑは、炭素数１〜３０の直鎖または分岐の脂肪族炭化水素基、炭素数４〜３０の環状脂肪族基、炭素数６〜３０の芳香族炭化水素基、炭素数７〜３０の芳香脂肪族炭化水素基）である。
【００９４】
非フッ素（メタ）アクリレート単量体の例には、例えば、アルキル（メタ）アクリレート、ポリエチレングリコール（メタ）アクリレート、ポリプロピレングリコール（メタ）アクリレート、メトキシポリエチレングリコール（メタ）アクリレート、メトキシポリプロピレングリコール（メタ）アクリレートが含まれる。
【００９５】
非フッ素（メタ）アクリレート単量体は、アルキル（メタ）アクリレートエステルであることが好ましい。アルキル基の炭素原子の数は１〜３０であってよく、例えば、６〜３０（例えば、１０〜３０）であってよい。非フッ素（メタ）アクリレート単量体の具体例は、ラウリル（メタ）アクリレート、ステアリル（メタ）アクリレートおよびベヘニル（メタ）アクリレートである。
非フッ素アクリレート重合体は、含フッ素重合体と同様の重合方法で製造できる。
【００９６】
飽和または不飽和の炭化水素系化合物は飽和の炭化水素であることが好ましい。飽和または不飽和の炭化水素系化合物において、炭素数は、１５以上、好ましくは２０〜３００、例えば２５〜１００であってよい。飽和または不飽和の炭化水素系化合物の具体例は、パラフィンなどである。
シリコーン系化合物は、一般に、撥水剤として使用されているものである。シリコーン系化合物は、撥水性を示す化合物であれば、限定されない。
非フッ素撥水性化合物の量は、含フッ素重合体１００重量部に対して、５００重量部以下、例えば、５〜２００重量部、特に、５〜１００重量部であってよい。
【００９７】
本開示の塗料組成物には、必要に応じて、着色顔料、体質顔料、光輝性顔料、防錆顔料等の公知の顔料を配合することができる。
【００９８】
さらに、本開示の塗料組成物には、必要に応じて、硬化触媒、紫外線吸収剤、光安定剤、酸化防止剤、表面調整剤、消泡剤等の一般的な塗料用添加剤を配合することも可能である。本開示において、ヒドラジノ基含有化合物を使用しないことが好ましい。
塗料組成物はケイ素原子を含有しないことが好ましい。塗料組成物はフルオロオレフィンを含有しないことが好ましい。
【００９９】
本開示の塗料組成物は、従来既知の方法により被処理物（すなわち、物品）に適用することができる。通常、該塗料組成物を有機溶媒または水に分散して希釈して、浸漬塗布、スプレー塗布、泡塗布などの塗布といった既知の方法により、被処理物の表面に付着させ、乾燥する方法が採られる。また、必要ならば、適当な架橋剤と共に適用し、キュアリングを行ってもよい。さらに、本開示の塗料組成物に、助剤、例えば、防虫剤、柔軟剤、抗菌剤、難燃剤、帯電防止剤、塗料定着剤、防シワ剤、成膜助剤などを添加して併用することも可能である。基材と接触させる処理液における重合体の濃度は０.０１〜１０重量％（特に、浸漬塗布の場合）、例えば０.０５〜１０重量％であってよい。
【０１００】
本開示の塗料組成物（塗料）で処理される被処理物（基材）としては、建築用木材、壁材、コンクリート、プラスチック製品、石材、ガラス、紙、木、皮革、毛皮、石綿、レンガ、セメント、金属および酸化物、窯業製品、およびプラスターなどを挙げることができる。建築用木材、壁材およびプラスチック製品が好ましい。
【０１０１】
基材としては、自動車、二輪車等の車体又はその部品等も挙げられる。車体等を形成する冷延鋼板、亜鉛メッキ鋼板、亜鉛合金メッキ鋼板、ステンレス鋼板、錫メッキ鋼板等の鋼板、アルミニウム板、アルミニウム合金板等の金属基材；各種プラスチック基材等であってもよい。
【０１０２】
プラスチック基材としては、ポリカーボネート樹脂、スチレン樹脂（例えば、ＡＢＳ樹脂、ＡＳ樹脂、ＡＳＡ樹脂、ポリスチレン樹脂など)、オレフィン樹脂、アクリル樹脂、ポリアミド樹脂、ポリイミド樹脂、ポリエステル樹脂、ポリエーテル樹脂、またはこれらの混合物（例えばアロイ樹脂）である基材が挙げられ、中でもポリカーボネート樹脂、ポリエステル樹脂、ＡＢＳ樹脂またはアクリル樹脂である基材が好ましい。
【０１０３】
塗料組成物は、塗料を液体で処理するために知られている方法のいずれかによって適用することができる。塗料組成物を付着または噴霧してよい。処理された基材は、乾燥され、好ましくは、例えば、６０〜１２０℃、特に８０℃で加熱される。
塗料組成物によって、含フッ素重合体を含む膜が基材上に形成される。膜は、連続的なものであり、一般に、孔が存在しない。塗膜の厚さは、０．０１〜５mm、例えば、０．１〜３mmであってよい。通常、塗膜の厚みが薄い（例えば３０μｍ以下の）場合、防汚性等の性質は低下するが、本発明における塗膜を用いれば、３〜３０μｍ（例えば１５〜３０μｍ）のような場合であっても良好な防汚性等を示す。
塗装物品は、基材、および含フッ素重合体を含む膜を有する。
【０１０４】
実施例
次に、実施例、比較例及び試験例を挙げて本発明を具体的に説明する。ただし、これらの説明が本発明を限定するものでない。
以下において、部または％は、特記しない限り、重量部または重量％を表す。
特性は、次のようにして測定した。
【０１０５】
防汚試験
サンプルをコーティングしたABS基板上にオレイン酸、乳酸、日焼け止めクリームを塗布し、60℃24時間放置後乾いた布でふき取り、ふき取り後の汚れの残り具合を評価した。
【０１０６】
汚れの残り具合の評価は次のとおりである。
【表Ａ】
2020158354.tif 000002
【０１０７】
製造例１
５００ｍｌ反応フラスコにＣＦ３ＣＦ２−（ＣＦ２ＣＦ２）ｎ−ＣＨ２ＣＨ２ＯＣＯＣＨ＝ＣＨ２（ｎ＝２．０）（C6SFA）22.5ｇ、ラウリルメタクリレート10ｇ、イソボルニルメタクリレート 57.5g、ヒドロキシルブチルアクリレート57.5g、メタクリル酸7.5g、を2-プロパノール 120gに溶解させ、反応フラスコ内を窒素置換後、アゾビスイソブチロニトリル2ｇの2-プロパノール10gに溶液させた溶液を添加し80℃に加熱し、20時間反応させた。その後、トリエチルアミン8.8gで中和し、純水400ｇを入れ、攪拌下に６０℃で2-プロパノールを留去し水性分散液を得た。固形分を30%に調整し、重合体の組成は、仕込みモノマーの組成にほぼ一致した。
【０１０８】
製造例２
５００ｍｌ反応フラスコにＣＦ３ＣＦ２−（ＣＦ２ＣＦ２）ｎ−ＣＨ２ＣＨ２ＯＣＯＣＨ＝ＣＨ２（ｎ＝２．０）（C6SFA）22.5ｇ、ブチルアクリレート10ｇ、イソボルニルメタクリレート57.5g、ヒドロキシルブチルアクリレート57.5g、メタクリル酸7.5g、を2-プロパノール 120gに溶解させ、反応フラスコ内を窒素置換後、アゾビスイソブチロニトリル2ｇの2-プロパノール10gに溶液させた溶液を添加し80℃に加熱し、20時間反応させた。その後、トリエチルアミン8.8gで中和し、純水400ｇを入れ、攪拌下に６０℃で2-プロパノールを留去し水性分散液を得た。固形分を30%に調整し、重合体の組成は、仕込みモノマーの組成にほぼ一致した。
【０１０９】
比較製造例１
５００ｍｌ反応フラスコにＣＦ３ＣＦ２−（ＣＦ２ＣＦ２）ｎ−ＣＨ２ＣＨ２ＯＣＯＣＨ＝ＣＨ２（ｎ＝２．０）（C6SFA）22.5ｇ、ブチルアクリレート27g、メチルメタクリレート40.5ｇ、ヒドロキシルブチルアクリレート52.5g、メタクリル酸7.5g、を2-プロパノール 120gに溶解させ、反応フラスコ内を窒素置換後、アゾビスイソブチロニトリル2ｇの2-プロパノール10gに溶液させた溶液を添加し80℃に加熱し、20時間反応させた。その後、トリエチルアミン8.8gで中和し、純水400ｇを入れ、攪拌下に６０℃で2-プロパノールを留去し水性分散液を得た。固形分を30%に調整し、重合体の組成は、仕込みモノマーの組成にほぼ一致した。
【０１１０】
比較製造例２
５００ｍｌ反応フラスコにＣＦ３ＣＦ２−（ＣＦ２ＣＦ２）ｎ−ＣＨ２ＣＨ２ＯＣＯＣＨ＝ＣＨ２（ｎ＝２．０）（C6SFA）22.5ｇ、メチルメタクリレート67.5ｇ、ヒドロキシルブチルアクリレート52.5g、メタクリル酸7.5g、を2-プロパノール 120gに溶解させ、反応フラスコ内を窒素置換後、アゾビスイソブチロニトリル2ｇの2-プロパノール10gに溶液させた溶液を添加し80℃に加熱し、20時間反応させた。その後、トリエチルアミン8.8gで中和し、純水400ｇを入れ、攪拌下に６０℃で2-プロパノールを留去し水性分散液を得た。固形分を30%に調整し、重合体の組成は、仕込みモノマーの組成にほぼ一致した。
【０１１１】
比較製造例３
５００ｍｌ反応フラスコにブチルアクリレート22.5ｇ、メチルメタクリレート67.5ｇ、ヒドロキシルブチルアクリレート52.5g、メタクリル酸7.5g、を2-プロパノール 120gに溶解させ、反応フラスコ内を窒素置換後、アゾビスイソブチロニトリル2ｇの2-プロパノール10gに溶液させた溶液を添加し80℃に加熱し、20時間反応させた。その後、トリエチルアミン8.8gで中和し、純水400ｇを入れ、攪拌下に６０℃で2-プロパノールを留去し水性分散液を得た。固形分を30%に調整し、重合体の組成は、仕込みモノマーの組成にほぼ一致した。
【０１１２】
実施例１
ABS板（6cmx15cm）を準備し、pHを7〜9に調製した製造例１で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ20μmになるようにコーティングした。コーティングしたABS板を80℃ 120分キュアを行い、その後室温にて7日間自然乾燥して評価試験に供した。結果を表１に示す。
【０１１３】
実施例２
ABS板（6cm x 15cm）を準備し、pHを7〜9に調製した製造例2で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ20μmになるようにコーティングした。コーティングしたABS板を80℃ 120分キュアを行い、その後室温にて7日間自然乾燥して評価試験に供した。結果を表１に示す。
【０１１４】
比較例１
ABS板（6cm x 15cm）を準備し、pHを7〜9に調製した比較製造例1で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ20μmになるようにコーティングした。コーティングしたABS板を80℃ 120分キュアを行い、その後室温にて7日間自然乾燥して評価試験に供した。結果を表１に示す。
【０１１５】
比較例２
ABS板（6cm x 15cm）を準備し、pHを7〜9に調製した比較製造例2で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ20μmになるようにコーティングした。コーティングしたABS板を80℃ 120分キュアを行い、その後室温にて7日間自然乾燥して評価試験に供した。結果を表１に示す。
【０１１６】
比較例３
ABS板（6cm x 15cm）を準備し、pHを7〜9に調製した比較製造例３で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ20μmになるようにコーティングした。コーティングしたABS板を80℃ 120分キュアを行い、その後室温にて7日間自然乾燥して評価試験に供した。結果を表２に示す。
【０１１７】
比較例４
ABS板（6cm x 15cm）を準備し、pHを7〜9に調製した比較製造例３で得られた重合体の水分散液９５gに水系イソシアネート系架橋剤（例；バイヒジュールXP 2655）をmol比NCO/OH=1.5/1になるように添加し、攪拌したのち、ABS板にコーティング棒を用いて平滑な透明被膜を厚さ35μmになるようにコーティングした。コーティングしたABS板を80℃ 120分キュアを行い、その後室温にて7日間自然乾燥して評価試験に供した。結果を表２に示す。
【０１１８】
【表Ｂ】
2020158354.tif 000003
【表Ｃ】
2020158354.tif 000004
【産業上の利用可能性】
【０１１９】
本開示の重合体を含む塗料組成物は、例えば、建築用木材、壁材およびプラスチック製品などを被覆する塗料として使用できる。
【国際調査報告】
2020158354.tif 000005
2020158354.tif 000006
2020158354.tif 000007
2020158354.tif 000008